(57)【要約】【課題】粉末状のヨウ化アルカリ金属またはヨウ化アルカリ土類金属を工業的に製造する。【解決手段】粉末状のヨウ化アルカリ金属またはヨウ化アルカリ土類金属を工業的に製造する。ヨウ化アルカリ金属またはヨウ化アルカリ土類金属の製造方法は、ヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を調製する調製工程と、上記調製工程で調製したヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を乾燥させる乾燥工程と、を含む。【選択図】なし【特許請求の範囲】
【請求項１】
ヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を調製する調製工程と、
上記調製工程で調製したヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を乾燥させる乾燥工程と、を含む、ヨウ化アルカリ金属またはヨウ化アルカリ土類金属の製造方法。
【請求項２】
上記調製工程は、ヨウ化アルカリ金属のアルコール溶液またはヨウ化アルカリ土類金属のアルコール溶液を脱水する脱水工程を含む、請求項１に記載のヨウ化アルカリ金属またはヨウ化アルカリ土類金属の製造方法。
【請求項３】
上記脱水工程では、乾燥剤または水分離膜を用いて、上記ヨウ化アルカリ金属のアルコール溶液または上記ヨウ化アルカリ土類金属のアルコール溶液を脱水する、請求項２に記載のヨウ化アルカリ金属またはヨウ化アルカリ土類金属の製造方法。
【請求項４】
上記脱水工程では、上記ヨウ化アルカリ金属のアルコール溶液または上記ヨウ化アルカリ土類金属のアルコール溶液から水と共沸して留去されたアルコールを、上記乾燥剤または水分離膜を用いて脱水し、上記ヨウ化アルカリ金属のアルコール溶液または上記ヨウ化アルカリ土類金属のアルコール溶液に再投入させる、請求項３に記載のヨウ化アルカリ金属またはヨウ化アルカリ土類金属の製造方法。
【請求項５】
上記脱水工程では、上記ヨウ化アルカリ金属のアルコール溶液中またはヨウ化アルカリ土類金属のアルコール溶液中の水分量を２．０重量％以下になるまで脱水する、請求項２〜４のいずれか１項に記載のヨウ化アルカリ金属またはヨウ化アルカリ土類金属の製造方法。
【請求項６】
上記アルコールは、炭素数１以上、９以下のアルキルアルコールである、請求項１〜５のいずれか１項に記載のヨウ化アルカリ金属またはヨウ化アルカリ土類金属の製造方法。
【請求項７】
上記調製工程は、アルカリ金属化合物またはアルカリ土類金属化合物と、ヨウ化物とを、アルコール存在下で反応させる反応工程を含む、請求項１〜６のいずれか１項に記載のヨウ化アルカリ金属またはヨウ化アルカリ土類金属の製造方法。
【請求項８】
上記アルカリ金属化合物またはアルカリ土類金属化合物は、アルカリ金属アルコラートまたはアルカリ土類金属アルコラートである、請求項７に記載のヨウ化アルカリ金属またはヨウ化アルカリ土類金属の製造方法。
【請求項９】
上記調製工程は、上記反応工程に供するアルカリ金属アルコラートまたはアルカリ土類金属アルコラートを調製するアルコラート調製工程を含み、
上記アルコラート調製工程では、アルカリ金属源のアルコール溶液またはアルカリ土類金属源のアルコール溶液を脱水する、請求項８に記載のヨウ化アルカリ金属またはヨウ化アルカリ土類金属の製造方法。
【請求項１０】
上記ヨウ化物は、炭素数１以上、４以下のヨウ化アルキルである、請求項７〜９の何れか１項に記載のヨウ化アルカリ金属またはヨウ化アルカリ土類金属の製造方法。
【請求項１１】
上記乾燥工程前において、上記調製工程で生成した水以外の副生成物を留去する留去工程を含む、請求項７〜１０のいずれか１項に記載のヨウ化アルカリ金属またはヨウ化アルカリ土類金属の製造方法。
【請求項１２】
ヨウ化リチウム・ｉ−プロパノール錯体。
【発明の詳細な説明】
【技術分野】
【０００１】
本発明は、ヨウ化アルカリ金属またはヨウ化アルカリ土類金属の製造方法およびヨウ化リチウム・ｉ−プロパノール錯体に関する。
【背景技術】
【０００２】
ヨウ化アルカリ金属またはヨウ化アルカリ土類金属は、各種反応試剤または添加物などに用いられる非常に有用な化合物である。
【０００３】
ヨウ化リチウムは、吸収式冷凍機用の吸収液に用いられるほか、酢酸製造用の助触媒などに用いられている。また、リチウム二次電池、色素増感太陽電池、有機ＥＬなどの電子材料分野への用途が盛んに開発されている。
【０００４】
固体のヨウ化リチウムの製造方法として、ヨウ化リチウム水溶液を留出予定水量まで濃縮し、蒸発皿に入れ、デシケーター中で冷却する方法、さらに、不活性ガス中で乾燥して無水物にする方法（非特許文献１）、ヨウ化リチウム水溶液のろ液を真空炉中８５℃で加熱固化させる方法、さらに、１２０℃真空中で乾燥させ無水物にする方法（非特許文献２）、大気圧下１３６℃で濃縮して三水和物にする方法（特許文献１）、などが知られている。
【０００５】
また、市販品の製造方法として、ほぼ三水和物に相当するヨウ化リチウムをローラーでフレーク状にする方法（非特許文献１）が知られているが、粉末状のヨウ化リチウムを得るものではない。
【０００６】
また、ヨウ化ストロンチウムは、電子材料分野への用途が検討されている。
【０００７】
固体のヨウ化ストロンチウムの製造方法として、ヨウ化ストロンチウム水溶液を濃縮した後冷却し、析出した結晶を分離、デシケーター中で乾燥して六水和物を得る方法、さらに、ヨウ化ストロンチウムの六水和物をヨウ化アンモニウムとよく混ぜ、減圧下で加熱融解させて脱水し無水物にする方法（非特許文献３）などが知られている。
【先行技術文献】
【特許文献】
【０００８】
【特許文献１】米国特許第３４０２９９５号明細書（１９６８年９月２４日登録）
【非特許文献】
【０００９】
【非特許文献１】日本化学会編，「新実験化学講座」，８巻，ｐ．４６２〜４６３，１９９７年，丸善株式会社
【非特許文献２】日本化学会編，「第４版実験化学講座」，１６巻，ｐ．２０６，１９９３年，丸善株式会社
【非特許文献３】日本化学会編，「新実験化学講座」，８巻，ｐ．６１８〜６１９，１９９７年，丸善株式会社
【発明の概要】
【発明が解決しようとする課題】
【００１０】
ヨウ化アルカリ金属またはヨウ化アルカリ土類金属は、吸湿性が強く、また、水和物となるものが多い。ヨウ化アルカリ金属またはヨウ化アルカリ土類金属が有している強い吸湿性のため、例えば無水和物を得るためには多くの時間と熱量とが必要となる。
【００１１】
また、特許文献１および非特許文献１、２に記載の方法によってヨウ化リチウムを得た場合、または非特許文献３に記載の方法によってヨウ化ストロンチウムを得た場合、濃縮後冷却して得られる固体のヨウ化リチウムまたはヨウ化ストロンチウムは容器に固着してしまう。このため、粉末状にして取り出すことが困難である。そのため、上記文献に記載の方法は、工業的に実施可能な粉末状のヨウ化リチウムまたはヨウ化ストロンチウムの製法とは言えない。
【００１２】
本発明は、上記課題に鑑みて成されたものであり、粉末状のヨウ化アルカリ金属またはヨウ化アルカリ土類金属を工業的に製造することができるヨウ化アルカリ金属またはヨウ化アルカリ土類金属の製造方法を提供することを目的とする。
【課題を解決するための手段】
【００１３】
上記課題を解決するために、本発明に係るヨウ化アルカリ金属またはヨウ化アルカリ土類金属の製造方法は、ヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を調製する調製工程と、上記調製工程で調製したヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を乾燥させる乾燥工程と、を含む。
【００１４】
上記ヨウ化アルカリ金属またはヨウ化アルカリ土類金属の製造方法では、上記調製工程は、ヨウ化アルカリ金属のアルコール溶液またはヨウ化アルカリ土類金属のアルコール溶液を脱水する脱水工程を含むものであってもよい。
【００１５】
上記ヨウ化アルカリ金属またはヨウ化アルカリ土類金属の製造方法では、上記脱水工程は、乾燥剤または水分離膜を用いて、上記ヨウ化アルカリ金属のアルコール溶液または上記ヨウ化アルカリ土類金属のアルコール溶液を脱水することが好ましい。
【００１６】
上記ヨウ化アルカリ金属またはヨウ化アルカリ土類金属の製造方法では、上記脱水工程は、上記ヨウ化アルカリ金属のアルコール溶液または上記ヨウ化アルカリ土類金属のアルコール溶液から水と共沸して留去されたアルコールを、上記乾燥剤または水分離膜を用いて脱水し、上記ヨウ化アルカリ金属のアルコール溶液または上記ヨウ化アルカリ土類金属のアルコール溶液に再投入させることがより好ましい。
【００１７】
上記ヨウ化アルカリ金属またはヨウ化アルカリ土類金属の製造方法において、上記脱水工程では、上記ヨウ化アルカリ金属のアルコール溶液中またはヨウ化アルカリ土類金属のアルコール溶液中の水分量を２．０重量％以下になるまで脱水することが好ましい。
【００１８】
上記ヨウ化アルカリ金属またはヨウ化アルカリ土類金属の製造方法では、上記アルコールは、炭素数１以上、９以下のアルキルアルコールであることが好ましい。
【００１９】
上記ヨウ化アルカリ金属またはヨウ化アルカリ土類金属の製造方法では、上記調製工程は、アルカリ金属化合物またはアルカリ土類金属化合物と、ヨウ化物とを、アルコール存在下で反応させる反応工程を含むものであってもよい。
【００２０】
上記ヨウ化アルカリ金属またはヨウ化アルカリ土類金属の製造方法では、上記アルカリ金属化合物またはアルカリ土類金属化合物は、アルカリ金属アルコラートまたはアルカリ土類金属アルコラートであってもよい。
【００２１】
上記ヨウ化アルカリ金属またはヨウ化アルカリ土類金属の製造方法では、上記調製工程は、上記反応工程に供するアルカリ金属アルコラートまたはアルカリ土類金属アルコラートを調製するアルコラート調製工程を含み、上記アルコラート調製工程では、アルカリ金属源のアルコール溶液またはアルカリ土類金属源のアルコール溶液を脱水するものであってもよい。
【００２２】
上記ヨウ化アルカリ金属またはヨウ化アルカリ土類金属の製造方法では、上記ヨウ化物は、炭素数１以上、４以下のヨウ化アルキルであることが好ましい。
【００２３】
上記ヨウ化アルカリ金属またはヨウ化アルカリ土類金属の製造方法は、上記乾燥工程前において、上記調製工程で生成した上記水以外の副生成物を留去する留去工程を含むものであってもよい。
【００２４】
本発明は、ヨウ化リチウム・ｉ−プロパノール錯体を範疇に含む。
【発明の効果】
【００２５】
本発明は、粉末状のヨウ化アルカリ金属またはヨウ化アルカリ土類金属を工業的に製造することができるという効果を奏する。
【発明を実施するための形態】
【００２６】
以下、本発明の実施の形態について、詳細に説明する。
【００２７】
＜ヨウ化アルカリ金属またはヨウ化アルカリ土類金属の製造方法＞
本発明の一実施形態に係るヨウ化アルカリ金属またはヨウ化アルカリ土類金属の製造方法は、ヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を調製する調製工程と、上記調製工程で調製したヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を乾燥させる乾燥工程と、を含む。
【００２８】
上記構成によれば、調製工程において、ヨウ化アルカリ金属・アルコール錯体またはヨウ化アルカリ土類金属・アルコール錯体が形成される。これにより、乾燥工程においてヨウ化アルカリ金属の水和物またはヨウ化アルカリ土類金属の水和物が結晶化して固着することを抑制し、ヨウ化アルカリ金属の無水和物またはヨウ化アルカリ土類金属の無水和物の粉体を容易に製造することができる。また、上記構成によれば、ヨウ化アルカリ金属の無水和物またはヨウ化アルカリ土類金属の無水和物を製造するための乾燥温度を低くすることができる。
【００２９】
一実施形態に係るヨウ化アルカリ金属またはヨウ化アルカリ土類金属の製造方法は、ヨウ化アルカリ金属・アルコール錯体溶液、ヨウ化アルカリ土類金属・アルコール錯体溶液、ヨウ化アルカリ金属・アルコール錯体懸濁液、またはヨウ化アルカリ土類金属・アルコール錯体懸濁液を調製する調製工程を包含する。
【００３０】
一つの態様（態様１）において、調製工程では、アルカリ金属化合物またはアルカリ土類金属化合物と、ヨウ化物とを、アルコール存在下で反応させる反応工程を行い、ヨウ化アルカリ金属のアルコール溶液またはヨウ化アルカリ土類金属のアルコール溶液を得た後に、当該ヨウ化アルカリ金属のアルコール溶液またはヨウ化アルカリ土類金属のアルコール溶液を脱水する脱水工程を行うことにより、ヨウ化アルカリ金属・アルコール錯体またはヨウ化アルカリ土類金属・アルコール錯体が形成される。
【００３１】
他の態様（態様２）において、調製工程では、アルカリ金属アルコラートまたはアルカリ土類金属アルコラートと、ヨウ化物とを、アルコール存在下で反応させる反応工程を行うことにより、ヨウ化アルカリ金属・アルコール錯体またはヨウ化アルカリ土類金属・アルコール錯体が形成される。
【００３２】
さらに他の態様（態様３）において、調製工程では、アルカリ金属アルコラートまたはアルカリ土類金属アルコラートと、ヨウ化物とを、アルコール存在下で反応させる反応工程を行い、さらに、脱水工程を行うことにより、ヨウ化アルカリ金属・アルコール錯体またはヨウ化アルカリ土類金属・アルコール錯体が形成される。
【００３３】
さらに他の態様（態様４）において、調製工程では、水和物を含むヨウ化アルカリ金属、水和物を含むヨウ化アルカリ土類金属、水を含んだヨウ化アルカリ金属、または水を含んだヨウ化アルカリ土類金属と、アルコールとを混合し、ヨウ化アルカリ金属のアルコール溶液またはヨウ化アルカリ土類金属のアルコール溶液を得た後に、当該ヨウ化アルカリ金属のアルコール溶液またはヨウ化アルカリ土類金属のアルコール溶液を脱水する脱水工程を行うことにより、ヨウ化アルカリ金属・アルコール錯体またはヨウ化アルカリ土類金属・アルコール錯体が形成される。
【００３４】
また、一実施形態において、調製工程は、アルカリ金属源のアルコール溶液またはアルカリ土類金属源のアルコール溶液を脱水することにより、反応工程に供するアルカリ金属アルコラートまたはアルカリ土類金属アルコラートを調製するアルコラート調製工程を含んでいてもよい。
【００３５】
以下、各態様の調製工程について詳細に説明する。
【００３６】
〔調製工程：態様１〕
（反応工程）
態様１において、反応工程では、好ましくは、窒素およびアルゴンなどの不活性ガス雰囲気下において以下の反応を行なう。
【００３７】
【化１】
2015157743.tif 000002
【００３８】
（ここで、Ｍは、アルカリ金属またはアルカリ土類金属である。また、Ｘは、アルカリ金属イオンまたはアルカリ土類金属イオンと塩を形成するイオンである。また、ｎは１または２のいずれかの整数である。Ｘは、水酸化物イオン及び酢酸イオンであることが好ましい。また、Ｒ１は、炭素数１以上、９以下のアルキル基である。Ｒ２は、炭素数１以上、４以下のアルキル基である。）
式（１）の反応によって、アルコール中においてヨウ化アルカリ金属またはヨウ化アルカリ土類金属を好適に製造し、ヨウ化アルカリ金属のアルコール溶液またはヨウ化アルカリ土類金属のアルコール溶液を得ることができる。このため、水溶媒系において、ヨウ化アルカリ金属又はヨウ化アルカリ土類金属を製造する場合と比較して、アルコール溶媒を除去した段階においてヨウ化アルカリ金属またはヨウ化アルカリ土類金属が反応容器内において固着することを好適に抑制することができる。従って、生成されたヨウ化アルカリ金属またはヨウ化アルカリ土類金属を好適に採集することができる。また、アルコール中においてヨウ化アルカリ金属またはヨウ化アルカリ土類金属を製造することができるため、水溶媒中にてヨウ化アルカリ金属又はヨウ化アルカリ土類金属を製造する場合と比較して、除去すべき水の量を大幅に低減することができる。従って、ヨウ化アルカリ金属の無水物またはヨウ化アルカリ土類金属の無水物を首尾よく製造することができる。以下に、式（１）の反応系における各化合物について説明する。
【００３９】
（アルカリ金属化合物またはアルカリ土類金属化合物）
アルカリ金属化合物またはアルカリ土類金属化合物は、好ましくは、式（１）においてＭＸとして示される化合物であり、これらに限定されるものではないが、例えば、炭酸リチウム、重炭酸リチウム、水酸化リチウム、シュウ酸リチウム、酢酸リチウム、炭酸ナトリウム、重炭酸ナトリウム、水酸化ナトリウム、シュウ酸ナトリウム、酢酸ナトリウム、炭酸カリウム、重炭酸カリウム、水酸化カリウム、シュウ酸カリウム、酢酸カリウム、炭酸ルビジウム、重炭酸ルビジウム、水酸化ルビジウム、シュウ酸ルビジウム、酢酸ルビジウム、炭酸セシウム、重炭酸セシウム、水酸化セシウム、シュウ酸セシウム、酢酸セシウム、炭酸ベリリウム、重炭酸ベリリウム、水酸化ベリリウム、シュウ酸ベリリウム、酢酸ベリリウム、炭酸マグネシウム、重炭酸マグネシウム、水酸化マグネシウム、シュウ酸マグネシウム、酢酸マグネシウム、炭酸カルシウム、重炭酸カルシウム、水酸化カルシウム、シュウ酸カルシウム、酢酸カルシウム、炭酸ストロンチウム、重炭酸ストロンチウム、水酸化ストロンチウム、シュウ酸ストロンチウム、酢酸ストロンチウム、炭酸バリウム、重炭酸バリウム、水酸化バリウム、シュウ酸バリウム、酢酸バリウム、などであり得る。これらのアルカリ金属化合物およびアルカリ土類金属化合物は、無水物を用いてもよく、水和物を用いてもよい。
【００４０】
また、一実施形態において、上記アルカリ金属化合物またはアルカリ土類金属化合物は、水酸化アルカリ金属または水酸化アルカリ土類金属であることが好ましい。アルカリ金属化合物またはアルカリ土類金属化合物として水酸化アルカリ金属または水酸化アルカリ土類金属を用いることで、アルコール中において好適にアルカリ金属アルコラートまたはアルカリ土類金属アルコラートを生成することができ、連続的に該アルカリ金属アルコラートまたはアルカリ土類金属アルコラートとヨウ化アルキルを反応させることができる。また、純度の高い粉末状のヨウ化アルカリ金属またはヨウ化アルカリ土類金属を収率よく製造することができる。
【００４１】
なお、本明細書中において粉末とは、粒子の形状に限定のない粉末であり、見かけ上、ヨウ化アルカリ金属またはヨウ化アルカリ土類金属のインゴット（凝集物）及び塊状物を含まないものを意味する。
【００４２】
（アルコール）
一実施形態において、アルコールは、反応工程における溶媒として用いられる。
【００４３】
アルコールは、好ましくは、式（１）においてＲ１ＯＨとして示される化合物である。ここで、一実施形態において、上記アルコールは、炭素数１以上、９以下のアルキルアルコールであることが好ましく、炭素数１以上、４以下のアルキルアルコールであることがより好ましい。アルキルアルコールの炭素数が、１以上、９以下であれば、脱水工程において、ヨウ化アルカリ金属・アルコール錯体またはヨウ化アルカリ土類金属・アルコール錯体をより好適に形成することができる。また、反応工程において沸点の低いエーテルを副生成物として生じさせることができる。
【００４４】
アルキルアルコールとしては、例えば、メタノール、エタノール、ｎ−プロパノール、ｉ−プロパノール、ｎ−ブタノール、ｉ−ブタノール、ｓ−ブタノール、ペンタノール、ヘキサノール、ヘプタノール、オクタノール、ノナノールおよびエチレングリコール等を挙げることができる。
【００４５】
また、別の観点において、アルコールは、沸点が２００℃以下のアルコールであってもよい。アルコールの沸点が、２００℃以下であれば、乾燥工程におけるヨウ化アルカリ金属またはヨウ化アルカリ土類金属の乾燥をより容易に行なうことができる。また、反応工程において沸点の低いエーテルを副生成物として生じさせることができる。
【００４６】
（ヨウ化物）
ヨウ化物は、反応工程においてアルカリ金属化合物またはアルカリ土類金属化合物と反応させることでヨウ化アルカリ金属またはヨウ化アルカリ土類金属を製造するために用いられる。ヨウ化物は、好ましくは、式（１）においてＲ２Ｉとして示される化合物である。ここで、一実施形態において、上記ヨウ化物は、炭素数１以上、４以下のヨウ化アルキルであることが好ましい。ヨウ化アルキルの炭素数が１以上、４以下であれば、反応工程において沸点の低いエーテルまたはエステルを副生成物として生じさせることができる。
【００４７】
ヨウ化アルキルとしては、より具体的には、ヨウ化メチル、ヨウ化エチル、ヨウ化ｎ−プロピル、ヨウ化ｉ−プロピル、ヨウ化ｎ−ブチル、ヨウ化ｉ−ブチルおよびヨウ化ｓ−ブチルなどを挙げることができる。
【００４８】
（反応条件）
反応工程におけるアルカリ金属化合物またはアルカリ土類金属化合物とヨウ化物との反応条件は、使用するアルカリ金属化合物またはアルカリ土類金属化合物、アルコールおよびヨウ化物の種類に応じて適宜調整することができる。
【００４９】
反応温度は、例えば、２０〜４０℃程度であることが好ましい。また、反応時間としては、例えば、４〜４０時間程度であることが好ましい。調製工程における反応温度および反応時間の条件が上述の範囲内であれば、収率よくヨウ化アルカリ金属またはヨウ化アルカリ土類金属を生成することかできる。特に、アルコールとしてメタノールを用いる場合、またはアルカリ金属化合物としてリチウムアルコラートを用いる場合において、反応時間は４〜６時間程度とすることができる。従って、より速やかにヨウ化アルカリ金属またはヨウ化アルカリ土類金属を生成させることができる。
【００５０】
（留去工程）
また、反応工程の後、反応工程で生成した水以外の副生成物を留去する留去工程を行ってもよい。
【００５１】
留去工程では、水以外の副生成物であるエーテルまたはエステルを除去する。また、未反応のヨウ化物を除去することができる。このため、純度の高いヨウ化アルカリ金属またはヨウ化アルカリ土類金属を製造することができる。
【００５２】
留去工程では、反応装置内を減圧することによって副生成物を留去すればよい。また、留去工程では、副生成物の沸点、ヨウ化物の沸点、アルコールの沸点を考慮し、適宜減圧条件および温度条件を調整すればよい。なお、留去工程は、脱水工程の前に行なうことが好ましい。脱水工程の前に、留去工程を行なうことによって、後の脱水工程、及び乾燥工程において留去または還流させるヨウ化アルカリ金属のアルコール溶液中またはヨウ化アルカリ土類金属のアルコール溶液中に、エーテルなどの副生成物や、未反応のヨウ化物などが混入することを防止できる。
【００５３】
（脱水工程）
さらに、反応工程において得られたヨウ化アルカリ金属のアルコール溶液またはヨウ化アルカリ土類金属のアルコール溶液を脱水する脱水工程を行なうことで、ヨウ化アルカリ金属・アルコール錯体溶液またはヨウ化アルカリ土類金属・アルコール錯体溶液を調製することができる。
【００５４】
脱水工程では、ヨウ化アルカリ金属のアルコール溶液中またはヨウ化アルカリ土類金属のアルコール溶液中に存在する水を除去する。これによって、ヨウ化アルカリ金属またはヨウ化アルカリ土類金属・アルコール錯体を好適に形成することができる。
【００５５】
一実施形態に係るヨウ化アルカリ金属またはヨウ化アルカリ土類金属の製造方法は、上記脱水工程では、上記ヨウ化アルカリ金属のアルコール溶液中またはヨウ化アルカリ土類金属のアルコール溶液中の水分量を２．０重量％以下になるまで除去することが好ましく、当該水分量を１．０重量％以下にすることがより好ましく、当該水分量を０．５重量％以下にすることがさらに好ましい。これにより、ヨウ化アルカリ金属・アルコール錯体溶液またはヨウ化アルカリ土類金属・アルコール錯体溶液を好適に調製し、最終的に、インゴット（凝集物）のない粉末状のヨウ化アルカリ金属またはヨウ化アルカリ土類金属を好適に製造することができる。
【００５６】
脱水工程では、物理的に水分を吸着する乾燥剤、および水と反応させることで水分を除去する乾燥剤など種々の乾燥手段を用いることができる。物理的に水分を吸着する乾燥剤には、例えば、ゼオライト、酸化アルミニウムなどを挙げることができる。また、ゼオライトは、典型的にはモレキュラーシーブを挙げることができる。また、水と反応させることで水分を除去する乾燥剤には、例えば、オルソエステルなどを挙げることができる。オルソエステルには、例えば、オルソギ酸メチル、およびオルソ酢酸メチルなどを挙げることができる。
【００５７】
物理的に水分を吸着する乾燥剤を用いるときには、アルコールと水とを共沸させ、アルコールを還流させつつソックスレー抽出器によって水分除去を行なってもよい。また、脱水工程では、上記以外の例として、水分離膜を用いて水分を除去してもよい。
【００５８】
また、アルコールの留去による共沸脱水は、アルコールの投入と留去との一連の工程を複数回繰り返すことによって行なってもよい。ここで、脱水工程におけるアルコールの留去中に、蒸留分離装置によってアルコールから水を留去するとよい。これにより、アルコール中の水が留去されるため、当該アルコールをヨウ化アルカリ金属またはヨウ化アルカリ土類金属の脱水のために再投入することができる。
【００５９】
脱水工程において留去したアルコールを、乾燥剤または水分離膜を用いて脱水し、ヨウ化アルカリ金属のアルコール溶液またはヨウ化アルカリ土類金属のアルコール溶液に再投入することによって、ヨウ化アルカリ金属の無水物またはヨウ化アルカリ土類金属の無水物を製造するために使用するアルコールの量を低減することができる。
【００６０】
脱水工程において水分離膜を用いてアルコールから水を除去する場合、水分離膜としては、例えば、ゼオライトや酸化アルミニウムなどからなる多孔質セラミック型の水分離膜やカーボン膜、高分子膜などを挙げることができる。このような水分離膜を用いて、浸透気化法などにより、アルコールから水を除去するとよい。
【００６１】
また、脱水工程において、水とアルコールとの共沸により脱水する場合、脱水工程におけるアルコールの投入と留去との一連の工程は、例えば、１〜１０回程度の回数で行なうことが好ましく、４〜８回程度の回数で行うことがより好ましい。また、１回に投入するアルコールの投入量は、例えば、８０〜９０重量％の濃度のヨウ化アルカリ金属の水溶液またはヨウ化アルカリ土類金族の水溶液を脱水するには、当該水溶液１重量部に対して、１重量部以上、５重量部以下の投入量であることが好ましく、２重量部以上、４重量部以下の投入量であることがより好ましい。また、例えば、１重量部のヨウ化アルカリ金属の水和物またはヨウ化アルカリ土類金属の水和物に対して、１回に投入するアルコールの投入量は、１重量部以上、５重量部以下であることが好ましい。アルコールの投入と留去との一連の工程を当該範囲内の回数において行ない、共沸蒸留を複数回行なうことによって、多量の水を除去することができ、極めて低い水分量のヨウ化アルカリ金属のアルコール溶液またはヨウ化アルカリ土類金属のアルコール溶液を得ることができる。また、当該ヨウ化アルカリ金属のアルコール溶液またはヨウ化アルカリ土類金属のアルコール溶液を乾燥することによって、水分量が極めて低いヨウ化アルカリ金属の無水物またはヨウ化アルカリ土類金属の無水物の粉末を得ることができる。
【００６２】
また、脱水工程における共沸脱水では、ヨウ化アルカリ金属のアルコール溶液中またはヨウ化アルカリ土類金属のアルコール溶液中に上記アルコールとは異なる共沸溶媒を配合することによって水を除去し易くしてもよい。共沸溶媒には、例えば、トルエン、キシレンおよびシクロヘキサンなどを用いることができる。
【００６３】
〔調製工程：態様２〕
態様２では、反応工程において、アルカリ金属アルコラートまたはアルカリ土類金属アルコラートと、ヨウ化物とを、アルコール存在下において反応させることによって、ヨウ化アルカリ金属・アルコール錯体溶液またはヨウ化アルカリ土類金属・アルコール錯体溶液を調製することができる。
【００６４】
アルカリ金属アルコラートまたはアルカリ土類金属アルコラートは、例えば、態様１で説明したアルカリ金属化合物またはアルカリ土類金属化合物とアルコールとを反応させて得られるものであればよい。アルカリ金属アルコラートまたはアルカリ土類金属アルコラートは予め製造しておいたものであってもよいし、調製工程において、反応工程に供するアルカリ金属アルコラートまたはアルカリ土類金属アルコラートを調製するアルコラート調製工程を実施してもよい。
【００６５】
また、反応工程において用いるヨウ化物およびアルコールならびに反応条件等については、態様１で説明したものと同様のものを用いることができる。
【００６６】
（アルコラート調製工程）
一実施形態において、調製工程は、反応工程に供するアルカリ金属アルコラートまたはアルカリ土類金属アルコラートを調製するアルコラート調製工程を含む。
【００６７】
アルコラート調製工程では、アルカリ金属源のアルコール溶液またはアルカリ土類金属源のアルコール溶液を脱水することにより、アルカリ金属アルコラートまたはアルカリ土類金属アルコラートを調製する。
【００６８】
アルカリ金属源またはアルカリ土類金属源としては、アルカリ金属単体またはアルカリ土類金属単体または態様１で説明したアルカリ金属化合物またはアルカリ土類金属化合物を用いることができる。また、アルコールとしては、態様１で説明したアルコールを用いることができる。また、脱水は、態様１で説明した脱水工程と同様に行うことができる。
【００６９】
一実施形態において、アルコラート調製工程では、アルカリ金属源のアルコール溶液中またはアルカリ土類金属源のアルコール溶液中の水分量を、例えば、０．５重量％程度になるまで除去することが好ましい。これにより、反応工程に供するアルカリ金属アルコラートまたはアルカリ土類金属アルコラートを好適に調製することができる。
【００７０】
〔調製工程：態様３〕
また、態様２のように、アルカリ金属アルコラートまたはアルカリ土類金属アルコラートと、ヨウ化物とを、アルコール存在下で反応させる反応工程を行った後に、態様１のように、脱水工程を行ってもよい。これにより、好適にヨウ化アルカリ金属・アルコール錯体溶液またはヨウ化アルカリ土類金属・アルコール錯体溶液を得ることができる。
【００７１】
〔調製工程：態様４〕
態様４では、水和物を含むヨウ化アルカリ金属、水和物を含むヨウ化アルカリ土類金属、水を含んだヨウ化アルカリ金属、または水を含んだヨウ化アルカリ土類金属と、アルコールとを混合することによってヨウ化アルカリ金属のアルコール溶液またはヨウ化アルカリ土類金属のアルコール溶液を得てもよい。これにより、好適にヨウ化アルカリ金属・アルコール錯体溶液またはヨウ化アルカリ土類金属・アルコール錯体溶液を得ることができる。
【００７２】
なお、水を含んだヨウ化アルカリ金属には、例えば、ヨウ化アルカリ金属の水溶液、ヨウ化アルカリ金属水懸濁液、および水分を吸収することにより固結したヨウ化アルカリ金属を挙げることができる。同様に、水を含んだヨウ化アルカリ土類金属には、ヨウ化アルカリ土類金属の水溶液、ヨウ化アルカリ土類金属水懸濁液、および水分を吸収することにより固結したヨウ化アルカリ金属土類を挙げることができる。
【００７３】
〔ヨウ化アルカリ金属・アルコール錯体またはヨウ化アルカリ土類金属・アルコール錯体〕
上記調製工程では、ヨウ化アルカリ金属・アルコール錯体またはヨウ化アルカリ土類金属・アルコール錯体が形成される。ヨウ化アルカリ金属・アルコール錯体またはヨウ化アルカリ土類金属・アルコール錯体は、減圧条件下においてアルコールを比較的容易に脱離する。このため、ヨウ化アルカリ金属水和物またはヨウ化アルカリ土類金属水和物を減圧下において乾燥する場合よりも、低い温度においてヨウ化アルカリ金属またはヨウ化アルカリ土類金属を乾燥することができる。従って、ヨウ化アルカリ金属の無水和物またはヨウ化アルカリ土類金属の無水和物を容易に得ることができる。
【００７４】
また、本願発明者らは、ヨウ化リチウム・アルコール錯体において、さらに新規な物性を示すものを見出した。例えば、ヨウ化リチウムのｉ−プロパノール（ＩＰＡ）錯体である。ヨウ化リチウム・ＩＰＡ錯体（ヨウ化リチウム・ｉ−プロパノール錯体）は、まずヨウ化リチウム・４ＩＰＡ錯体として固体状に形成される。さらに減圧することによってＩＰＡを脱離させると、ヨウ化リチウム・１．５ＩＰＡ錯体を形成する。特に、ヨウ化リチウム・１．５ＩＰＡ錯体は、２０℃という低い温度条件において液状になる。これは、１級アルコールを用いて形成されるヨウ化リチウム・アルコール錯体には見られない物性である。このような、ヨウ化リチウム・１．５ＩＰＡ錯体は、取り扱いが容易な液状であるという性質を利用することによって、より生産性の高いヨウ化リチウムの乾燥方法のための原料や、ヨウ化リチウムの乾燥工程の連続化のための原料などとして用いることができる。
【００７５】
〔乾燥工程〕
一実施形態に係るヨウ化アルカリ金属またはヨウ化アルカリ土類金属の製造方法は、上記調製工程で調製したヨウ化アルカリ金属・アルコール錯体溶液、ヨウ化アルカリ土類金属・アルコール錯体溶液、ヨウ化アルカリ金属錯体懸濁液、またはヨウ化アルカリ土類金属錯体懸濁液を乾燥させる乾燥工程を含む。
【００７６】
乾燥工程では、アルコールを留去することによって生成物であるヨウ化アルカリ金属またはヨウ化アルカリ土類金属を濃縮乾固する。ここで、乾燥工程では、ヨウ化アルカリ金属またはヨウ化アルカリ土類金属はヨウ化アルカリ金属・アルコール錯体またはヨウ化アルカリ土類金属・アルコール錯体の形成を経てヨウ化アルカリ金属の無水物またはヨウ化アルカリ土類金属の無水物を形成する。このため、乾燥工程において、ヨウ化アルカリ金属またはヨウ化アルカリ土類金属の固着を防止し、粉末状のヨウ化アルカリ金属の無水物またはヨウ化アルカリ土類金属の無水物を容易に製造することができる。また、ヨウ化アルカリ金属の水溶液またはヨウ化アルカリ土類金属の水溶液を濃縮乾固する場合と比較して、より低い温度でヨウ化アルカリ金属溶液またはヨウ化アルカリ土類金属溶液を濃縮乾固することができる。
【００７７】
なお、乾燥工程は、撹拌条件下において行われることが好ましい。また、乾燥工程における減圧条件および温度条件などは、使用するアルコールなどによって適宜調整すればよい。また、乾燥工程を行なった後、得られたヨウ化アルカリ金属またはヨウ化アルカリ土類金属は、窒素ガスおよびアルゴンなどの不活性ガスの存在下において貯留することが好ましい。
【００７８】
また、乾燥工程の工業化にあたっては、撹拌式濃縮乾燥機、コニカルドライヤー、流動層乾燥機、噴霧乾燥機、粉砕式濃縮乾燥機および薄膜式蒸発乾燥機などの使用が想定される。
【００７９】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００８０】
＜ヨウ化リチウムの製造＞
以下の実施例１〜９に記載する通り、ヨウ化リチウムを製造し、反応液の水分量、並びにヨウ化リチウムの純度および結晶中の水分含量を以下の方法により測定した。
【００８１】
〔ヨウ化リチウム純度の測定方法〕
ヨウ化リチウムの試料を２００ｍｌのビーカーに秤量し、超純水を加え１００ｍｌとした後、０．１Ｍ硝酸銀水溶液を用いて電位差滴定装置にて滴定した。滴定結果から得られたヨウ素イオン濃度をヨウ化リチウム濃度に換算し、ヨウ化リチウム純度とした。
【００８２】
〔結晶および溶液中の水分含量の測定方法〕
容量法カールフィッシャー水分計を用いて測定した。
【００８３】
〔実施例１〕
攪拌装置、コック付き分留頭を備えた還流冷却器、温度計、滴下ロートおよび固体投入口を備えた容量２００ｍｌの反応容器内を窒素で十分に置換した。該滴下ロートよりエタノール７０．０ｇを反応容器内に投入した。攪拌下、該固体投入口より水酸化リチウム一水和物４．２５ｇ（０．１０１モル）を投入した。該滴下ロートよりヨウ化メチル２１．５ｇ（０．１５１モル）を反応容器内に投入した。反応容器内の温度を３０℃に保ちながら２１時間攪拌し熟成を続けた（反応工程（調製工程））。
【００８４】
反応容器内を室温まで冷却し、真空ポンプにて１ｋＰａに減圧することで、過剰のヨウ化メチルおよび生成したエチルメチルエーテルを留去した。反応容器内の減圧状態を窒素により解除した後、滴下ロートよりエタノール１９．８ｇを投入した。反応液中の水分は４．３３％であった。
【００８５】
該反応容器において、還流冷却器、分留頭、滴下ロートおよび固体投入口を外し、モレキュラーシーブ３Ａ−１／８を４３．１ｇ充填したソックスレー抽出器を装着した。その後、エタノールの還流が始まるまで反応容器を加熱し、９時間還流しながら脱水を続けた（脱水工程（調製工程））。還流液中の水分は還流開始から６．５時間で１．４３％から０．２２％まで減少した。冷却後、反応液中の水分は０．２９％であった。
【００８６】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固し（乾燥工程）、白色粉末状のヨウ化リチウムの結晶１３．２ｇを得た（収率９７．４％）。ヨウ化リチウムの純度は９９．１％であり、結晶中の水分量は０．３２重量％であった。
【００８７】
〔実施例２〕
攪拌装置、モレキュラーシーブ３Ａ−１／８を１３３ｇ充填したソックスレー抽出器、温度計、滴下ロートおよび固体投入口を備えた容量３００ｍｌの反応容器内を窒素で十分に置換した。該滴下ロートよりエタノール２２８．６ｇを反応容器内に投入した。攪拌下、該固体投入口より水酸化リチウム一水和物１２．６ｇ（０．３００モル）を投入した。エタノールの還流が始まるまで反応器を加熱し、２６時間還流しながら脱水を続けた（アルコラート調製工程（調製工程））。還流液中の水分は還流２６時間で１．８６％から０．４０％まで減少した。
【００８８】
該反応容器内を室温まで冷却後、ソックスレー抽出器および固体投入口を外し、コック付き分留頭を備えた還流冷却器を装着した。滴下ロートよりヨウ化メチル６６．５ｇ（０．４６９モル）を反応容器内に投入した。反応容器内の温度を４０℃に保ちながら１１時間攪拌し熟成を続けた（反応工程（調製工程））。反応容器内を室温まで冷却し、真空ポンプにて１ｋＰａに減圧することによって、過剰のヨウ化メチルおよび生成したエチルメチルエーテルを留去した。その後、反応容器内の減圧状態を窒素により解除した。反応液中の水分は１．３１％であった。
【００８９】
該反応容器において、還流冷却器、分留頭および滴下ロートを外し、モレキュラーシーブ３Ａ−１／８を１２０ｇ充填したソックスレー抽出器を装着した。その後、エタノールの還流が始まるまで反応容器を加熱し、２時間還流しながら脱水を続けた（脱水工程（調製工程））。冷却後、反応液中の水分量は０．３６重量％であった。
【００９０】
反応液を容量２００ｍｌのナス型フラスコに入れ、エバポレーターを用いて、７５℃／３ｋＰａで１時間かけてエタノールを留去した。その後、１３０℃／１ｋＰａで３時間かけてさらに反応液を濃縮乾固して（乾燥工程）、白色粉末状のヨウ化リチウムの結晶３９．７ｇを得た（収率９８．９％）。ヨウ化リチウムの純度は９８．７％であり、結晶中の水分は０．５３％であった。
【００９１】
〔実施例３〕
攪拌装置、コック付き分留頭を備えた還流冷却器、温度計、滴下ロートおよび固体投入口を備えた容量３００ｍｌの反応容器内を窒素で十分に置換した。該滴下ロートよりエタノール２２３．０ｇを反応容器内に投入した。攪拌下、該固体投入口より水酸化リチウム７．３ｇ（０．３０５モル）を投入した。該滴下ロートよりヨウ化メチル６８．６ｇ（０．４８３モル）を反応容器内に投入した。反応容器内の温度を３０℃に保ちながら２１．５時間攪拌し、さらに４０℃に保ちながら３時間攪拌し熟成を続けた（反応工程（調製工程））。
【００９２】
反応容器内を室温まで冷却後、真空ポンプにて１ｋＰａに減圧することにより、過剰のヨウ化メチルおよび生成したエチルメチルエーテルを留去した。減圧を窒素により解除した。反応液中の水分量は２．１６重量％であった。その後、滴下ロートよりエタノール５０．０ｇを投入した。
【００９３】
該反応容器において、還流冷却器、分留頭、滴下ロートおよび固体投入口を外し、モレキュラーシーブ３Ａ−１／８を１３６ｇ充填したソックスレー抽出器を装着した。その後、エタノールの還流が始まるまで反応器を加熱し、４．５時間還流しながら脱水を続けた（脱水工程（調製工程））。還流液中の水分は還流開始から３時間で０．１１％まで減少した。冷却後、反応液中の水分は０．０９％であった。
【００９４】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固して（乾燥工程）、白色粉末状のヨウ化リチウムの結晶４０．０ｇを得た（収率９８．０％）。純度は９９．６％であり、結晶中の水分は０．３３％であった。
【００９５】
〔実施例４〕
攪拌装置、モレキュラーシーブ３Ａ−１／８を１１６ｇ充填したソックスレー抽出器、温度計、滴下ロートおよび固体投入口を備えた容量３００ｍｌの反応容器内を窒素で十分に置換した。該滴下ロートよりエタノール２３１．７ｇを反応容器内に投入した。攪拌下、該固体投入口より水酸化リチウム７．３ｇ（０．３０５モル）を投入した。エタノールの還流が始まるまで反応器を加熱し、３３時間還流しながら脱水を続けた（アルコラート調製工程（調製工程））。
【００９６】
該反応容器を室温まで冷却後、ソックスレー抽出器および固体投入口を外し、コック付き分留頭を備えた還流冷却器を装着した。滴下ロートよりヨウ化メチル７４．８ｇ（０．５２７モル）を反応容器内に投入した。反応容器内の温度を４０℃に保ちながら１０時間攪拌し熟成を続けた（反応工程（調製工程））。反応容器内を室温まで冷却し、真空ポンプにて１ｋＰａに減圧することにより、過剰のヨウ化メチルおよび生成したエチルメチルエーテルを留去した。その後、反応容器内の減圧状態を窒素により解除した。反応液中の水分量は０．３７重量％であった。
【００９７】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固して（乾燥工程）、白色粉末状のヨウ化リチウムの結晶４０．６ｇを得た（収率９９．５％）。ヨウ化リチウムの純度は９８．９％であり、結晶中の水分量は０．５４重量％であった。
【００９８】
〔実施例５〕
攪拌装置、モレキュラーシーブ４Ａ−１／８を８９ｇ充填したソックスレー抽出器、温度計、滴下ロートおよび固体投入口を備えた容量３００ｍｌの反応容器内を窒素で十分に置換した。該滴下ロートよりメタノール２３１．８ｇを反応容器内に投入した。攪拌下、該固体投入口より水酸化リチウム７．３ｇ（０．３０５モル）を投入した。メタノールの還流が始まるまで反応器を加熱し、２９時間還流しながら脱水を続けた。ソックスレー抽出器を新たにモレキュラーシーブ４Ａ−１／８を１０２ｇ充填したソックスレー抽出器に交換し、さらに２３時間還流しながら脱水を続けた（アルコラート調製工程（調製工程））。
【００９９】
該反応容器内を室温まで冷却後、ソックスレー抽出器および固体投入口を外し、コック付き分留頭を備えた還流冷却器を装着した。その後、滴下ロートよりヨウ化メチル７６．４ｇ（０．５３８モル）を反応容器内に投入した。反応容器内の温度を４０℃に保ちながら４時間攪拌し熟成を続けた（反応工程（調製工程））。反応容器内を室温まで冷却後、真空ポンプにて１ｋＰａに減圧することにより、過剰のヨウ化メチルおよび生成したジメチルエーテルを留去した。その後、反応容器内の減圧状態を窒素により解除した。反応液中の水分は０．９１％であった。
【０１００】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固して（乾燥工程）、白色粉末状のヨウ化リチウムの結晶４１．１ｇを得た（収率１００％）。ヨウ化リチウムの純度は９６．５％であり、結晶中の水分量は０．９１重量％であった。
【０１０１】
〔実施例６〕
攪拌装置、モレキュラーシーブ３Ａ−１／８を１２６ｇ充填したソックスレー抽出器、温度計、滴下ロートおよび固体投入口を備えた容量３００ｍｌの反応容器内を窒素で十分に置換した。該滴下ロートよりエタノール１５５．２ｇ、およびシクロヘキサン５１．８ｇを反応容器内に投入した。攪拌下、該固体投入口より水酸化リチウム７．３ｇ（０．３０５モル）を投入した。還流が始まるまで反応器を加熱し、２７時間還流しながら脱水を続けた（アルコラート調製工程（調製工程））。
【０１０２】
反応容器内を室温まで冷却後、ソックスレー抽出器および固体投入口を外し、コック付き分留頭を備えた還流冷却器を装着した。その後、滴下ロートよりヨウ化メチル８５．１ｇ（０．６００モル）を反応容器内に投入した。反応容器内の温度を４０℃に保ちながら１４．５時間攪拌し熟成を続けた（反応工程（調製工程））。反応容器内を室温まで冷却後、真空ポンプにて１ｋＰａに減圧することにより、過剰のヨウ化メチルおよび生成したエチルメチルエーテルを留去した。その後、反応容器内の減圧を窒素により解除した。反応液中の水分は１．１４％であった。
【０１０３】
反応液を容量２００ｍｌのナス型フラスコに入れ、エバポレーターを用いて、７５℃／３ｋＰａの条件で１時間かけてエタノールおよびシクロヘキサンを留去した。その後、１３０℃／１ｋＰａの条件で３時間かけてさらに反応液を濃縮乾固して（乾燥工程）、白色粉末状のヨウ化リチウムの結晶４０．１ｇを得た（収率９８．２％）。ヨウ化リチウムの純度は９８．４％であり、結晶中の水分は０．８８％であった。
【０１０４】
〔実施例７〕
攪拌装置、コック付き分留頭を備えた還流冷却器、温度計、滴下ロートおよび固体投入口を備えた容量２００ｍｌの反応容器内を窒素で十分に置換した。該滴下ロートよりメタノール３２．５ｇを反応容器内に投入した。攪拌下、該固体投入口よりリチウムエチラート（ＥｔＯＬｉ）２．７９ｇ（０．０５４モル）を投入した。該滴下ロートよりヨウ化メチル１３．２ｇ（０．０９３モル）を反応容器内に投入した。撹拌下、反応容器内の温度を２０〜２５℃に保ちながら１時間熟成し、さらに４０℃に保ちながら５時間熟成を続けた（反応工程（調製工程））。反応容器内を室温まで冷却後、真空ポンプにて１ｋＰａに減圧することにより、過剰のヨウ化メチルおよび生成したエチルメチルエーテルを留去した。その後、反応容器内の減圧状態を窒素により解除した。反応液中の水分は０．３６％であった。
【０１０５】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固して（乾燥工程）、白色粉末状のヨウ化リチウムの結晶６．４６ｇを得た（収率８９．４％）。ヨウ化リチウムの純度は９７．８％であった。
【０１０６】
〔実施例８〕
攪拌装置、コック付き分留頭を備えた還流冷却器、温度計、滴下ロートおよび固体投入口を備えた容量２００ｍｌの反応容器内を窒素で十分に置換した。該滴下ロートよりメタノール２５．６ｇを反応容器内に投入した。攪拌下、該固体投入口よりリチウムメチラート（ＭｅＯＬｉ）３．８４ｇ（０．１０１モル）を投入した。該滴下ロートよりヨウ化メチル２５．３ｇ（０．１７８モル）を反応容器内に投入した。撹拌下、反応容器内の温度を２０〜２５℃に保ちながら１時間熟成し、さらに４０℃に保ちながら５時間熟成を続けた（反応工程（調製工程））。反応容器内を室温まで冷却後、真空ポンプにて１ｋＰａに減圧することにより、過剰のヨウ化メチルおよび生成したジメチルエーテルを留去した。その後、反応容器内の減圧状態を窒素により解除した。反応液中の水分は０．２３％であった。
【０１０７】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固して（乾燥工程）、白色粉末状のヨウ化リチウムの結晶１３．５８ｇを得た（収率１００％）。ヨウ化リチウムの純度は９８．６％であった。
【０１０８】
〔実施例９〕
攪拌装置、温度計を備えた容量１００ｍｌのオートクレーブを窒素で十分に置換した。エタノール５．４ｇ、酢酸リチウム（ＡｃＯＬｉ）３．４３ｇ（０．０５２モル）およびヨウ化メチル３８．３ｇ（０．２７０モル）をオートクレーブ内に投入した。オートクレーブ内の温度を９３〜９５℃に保ちながら２４時間攪拌し熟成を続けた（反応工程（調製工程））。室温まで冷却後、反応液のＮＭＲを測定した。酢酸リチウムと酢酸メチルの組成比より、転化率は７５％であった。
【０１０９】
上記実施例１〜９において製造されたヨウ化リチウムの製造条件を以下の表１に示す。表１中、ＭＳとはモレキュラーシーブのことである。また、ＭｅＯＬｉとはリチウムメチラートのことであり、ＥｔＯＬｉとはリチウムエチラートのことであり、ＡｃＯＬｉとは酢酸リチウムのことである。なお、アルコール留去後の乾燥工程は、いずれの実施例においても１３０℃／１ｋＰａの条件において３時間かけて行なった。
【０１１０】
【表１】
2015157743.tif 000003
【０１１１】
１：ヨウ化物の配合量は、リチウム化合物に対するモル比で表している。
２：共沸溶媒としてシクロヘキサンを使用した。
３：モレキュラーシーブ４Ａ−１／８を使用した。
【０１１２】
上記実施例１〜９において製造されたヨウ化リチウムの製造結果を以下の表２に示す。
【０１１３】
【表２】
2015157743.tif 000004
【０１１４】
実施例１〜９では、本発明に係るヨウ化リチウムの製造方法によって、水分量が低く、純度の高い粉末状のヨウ化リチウム無水物を収率よく製造することができた。
【０１１５】
〔実施例１０〕
実施例１０において、ヨウ化バリウムを溶媒に溶解し、以下に記載する条件において脱水工程を行なった。
【０１１６】
攪拌装置、モレキュラーシーブ４Ａ−１／８を１６４ｇ充填したソックスレー抽出器、温度計、滴下ロートおよび固体投入口を備えた容量５００ｍｌの反応容器内を窒素で十分に置換した。該滴下ロートよりエタノール２３１．１ｇを反応容器内に投入した。攪拌下、該固体投入口よりヨウ化バリウム二水和物１００．７ｇ（０．２３６モル）を投入した。エタノールの還流が始まるまで反応器を加熱し、７．５時間還流しながら脱水を続けた。ソックスレー抽出器を新たにモレキュラーシーブ４Ａ−１／８を１６０ｇ充填したソックスレー抽出器に交換し、エタノール６３ｇを追加して、さらに１５時間還流しながら脱水を続けた（脱水工程）。還流液中の水分は還流２２．５時間で３．０８％から０．０６％まで減少した。
【０１１７】
該反応器内を室温まで冷却後、反応液を容量５００ｍｌのナス型フラスコに入れ、エバポレーターを用いて、１３０℃／２ｋＰａの条件で３時間かけて濃縮乾固した（乾燥工程）、白色粉末状のヨウ化バリウムの結晶９１．１ｇを得た（収率９８．７％）。ヨウ化バリウムの純度は９８．７％であり、結晶中の水分は１．４４重量％であった。
【０１１８】
実施例１０の結果から、アルコール存在下において、ヨウ化バリウムを製造した場合においても、脱水工程を行なうことによって、白色粉末状のヨウ化バリウムを得ることができると判断される。
【０１１９】
〔実施例１１〕
攪拌装置、コック付き分留頭を備えた還流冷却器、温度計、滴下ロートおよび固体投入口を備えた容量２００ｍｌの反応容器内を窒素で十分に置換した。該滴下ロートよりエタノール６９．６ｇを反応容器内に投入した。攪拌下、該固体投入口より水酸化リチウム一水和物４．２５ｇ（０．１０１モル）を投入した。該滴下ロートよりヨウ化メチル２１．５６ｇ（０．１５２モル）を反応容器内に投入した。反応容器内の温度を２５℃に保ちながら２５時間攪拌し熟成を続けた（反応工程（調整工程））。
【０１２０】
反応容器内を室温まで冷却し、真空ポンプにて１ｋＰａに減圧することで、過剰のヨウ化メチルおよび生成したエチルメチルエーテルを留去した。反応容器内の減圧状態を窒素により解除した。反応液中の水分は３．３７％であった。
【０１２１】
反応液を容量２００ｍｌのナス型フラスコに入れ、エバポレーターを用いて、７５℃／３ｋＰａの条件で１時間かけてエタノールを留去した。その後、１３０℃／１ｋＰａの条件で３時間かけてさらに反応液を濃縮乾固し（乾燥工程）、白色塊状のヨウ化リチウム１５．３６ｇを得た。粉末状のヨウ化リチウムは得られなかったものの、フラスコ壁へのヨウ化リチウムの固着は認められなかった。
【０１２２】
＜脱水工程の評価＞
参考例１〜５において、ヨウ化リチウムを溶媒に溶解し、以下に記載する条件において脱水工程を行なった。また、その後、各参考例において反応液中の水分量の評価を行ない、脱水工程の評価を行なった。
【０１２３】
〔参考例１〕
ヨウ化リチウム２４．４重量％、ｉ−プロパノール７０．３重量％、水５．３重量％からなるヨウ化リチウム溶液を用意した。攪拌装置、還流冷却器、温度計および滴下ロートを備えた容量１００ｍｌの反応容器内を窒素で十分に置換した。該滴下ロートより用意したヨウ化リチウム溶液２０．１ｇ（水：０．０５９モル）を反応容器内に投入した。攪拌下、該滴下ロートよりオルソギ酸メチル７．６５ｇ（０．０７２モル）を投入した。反応容器内の温度を５０℃に保ちながら５．５時間攪拌し熟成を続けた。室温まで冷却後、反応液中の水分量を測定したところ０．５２重量％であった。
【０１２４】
〔参考例２〕
ヨウ化リチウム２４．４重量％、ｉ−プロパノール７０．３重量％、水５．３重量％からなるヨウ化リチウム溶液を用意した。攪拌装置、還流冷却器、温度計および滴下ロートを備えた容量１００ｍｌの反応容器内を窒素で十分に置換した。該滴下ロートより用意したヨウ化リチウム溶液２１．３ｇ（水：０．０６３モル）を反応容器内に投入した。攪拌下、該滴下ロートよりオルソギ酸メチル７．４３ｇ（０．０７０モル）およびギ酸０．１２ｇ（０．００３モル）を投入した。反応容器内の温度を５０℃に保ちながら３時間攪拌し熟成を続けた。室温まで冷却後、反応液中の水分量を測定したところ０．００重量％であった。
【０１２５】
〔参考例３〕
ヨウ化リチウム２４．４重量％、ｉ−プロパノール７０．３重量％、水５．３重量％からなるヨウ化リチウム溶液を用意した。攪拌装置、還流冷却器、温度計および滴下ロートを備えた容量１００ｍｌの反応容器内を窒素で十分に置換した。該滴下ロートより用意したヨウ化リチウム溶液２０．７ｇ（水：０．０６１モル）を反応容器内に投入した。攪拌下、該滴下ロートよりオルソ酢酸メチル８．７５ｇ（０．０７３モル）を投入した。反応容器内の温度を８０℃に保ちながら７時間攪拌し熟成を続けた。室温まで冷却後、反応液中の水分量を測定したところ０．３７重量％であった。
【０１２６】
〔参考例４〕
ヨウ化リチウム２４．４重量％、ｉ−プロパノール７０．３重量％、水５．３重量％からなるヨウ化リチウム溶液を用意した。攪拌装置、還流冷却器、温度計および滴下ロートを備えた容量１００ｍｌの反応容器内を窒素で十分に置換した。該滴下ロートより用意したヨウ化リチウム溶液２１．０ｇ（水：０．０６２モル）を反応容器内に投入した。攪拌下、該滴下ロートよりオルソ酢酸メチル８．８２ｇ（０．０７３モル）およびギ酸０．０５ｇ（０．００１モル）を投入した。反応容器内の温度を５０℃に保ちながら３．５時間攪拌し熟成を続けた。室温まで冷却後、反応液中の水分を測定したところ０．０４％であった。
【０１２７】
〔製造例１〕
攪拌装置、温度計、ｐＨメーター、滴下ロートおよび固体投入口を備えた容量２Ｌ反応容器の滴下ロートよりイオン交換水６５０．０ｇを反応容器内に投入した。攪拌下、該固体投入口より炭酸リチウム２５０．０ｇ（３．３８モル）を投入した。該滴下ロートに５７重量％のヨウ化水素酸水溶液１５１６．９ｇ （６．７６モル）を仕込んだ。反応容器内の温度を２５℃にした後、反応容器内の温度を２５〜４０℃の範囲を保ちながら、滴下ロート内のヨウ化水素酸水溶液を滴下した。滴下終了後、２５〜３０℃を保ちながら３０分間攪拌し熟成を続けた。ついで固体投入口より水酸化リチウムを投入し、反応容器内のｐＨ５〜６に調整しｐＨ調整液を得た。次に固体投入口より活性炭（白鷺Ａ  武田薬品製）７．３ｇを上記ｐＨ調整液に投入し、２５〜３０℃を保ちながら３０分間攪拌した。その後、吸引ビンにＡＤＶＡＮＴＥＣ製定性濾紙（Ｎｏ．５Ｃ）を装着したヌッチェ上に、減圧下、反応容器の内容物を給液し、活性炭を濾過することにより、無色透明のヨウ化リチウム水溶液を得た。水溶液中のヨウ化リチウム濃度は４０％であった。
【０１２８】
得られたヨウ化リチウム水溶液の一部を容量２００ｍｌのナス型フラスコに入れ、エバポレーターを用いて、１４０℃／２ｋＰａの条件で水を留去した。反応容器を冷却後、フラスコ壁に固着したヨウ化リチウムの結晶を得た。固着した結晶をグローブボックス内で掻き落とし、さらに粉砕してヨウ化リチウムの白色粉末を得た。結晶中の水分量は３４．４重量％であり、ヨウ化リチウムの３．８９水和物相当品であった。
【０１２９】
〔参考例５〕
攪拌装置、モレキュラーシーブ３Ａ−１／８を４５ｇ充填したソックスレー抽出器、温度計、滴下ロートおよび固体投入口を備えた容量１００ｍｌの反応容器内を窒素で十分に置換した。該滴下ロートよりエタノール５６．４ｇを反応容器内に投入した。攪拌下、該固体投入口より〔製造例１〕にて得られたヨウ化リチウム３．８９水和物相当品５．６ｇを投入した。仕込み液中の水分は２．９１％であった。還流が始まるまで反応器を加熱し、５時間還流しながら脱水を続けた。室温まで冷却後、反応液中の水分量を測定したところ０．２１％であった。
【０１３０】
参考例１〜５によって得られた反応液中の水分量を以下の表３に示す。表３の通り、反応液中の水分量は、０．５重量％程度の低い値であった。このため、参考例１〜５における脱水工程も、実施例１〜９のヨウ化リチウムの製造方法において好適に利用することができると判断される。
【０１３１】
【表３】
2015157743.tif 000005
【０１３２】
＜ヨウ化リチウム・１．５ＩＰＡ錯体の評価＞
実施例１２において、ヨウ化リチウム・１．５ＩＰＡ錯体を製造し、その性状を確認した。
【０１３３】
容量２００ｍｌのナス型フラスコにｉ−プロパノール６０．４ｇと無水ヨウ化リチウム２０．０７ｇを投入した。ヨウ化リチウムの結晶は発熱を伴ってｉ−プロパノールに溶解した。エバポレーターを用いて、５０℃／１ｋＰａの条件で３時間、さらに７５℃／１ｋＰａの条件で１時間かけてｉ−プロパノールを留去した。フラスコ内は溶液状から粉末状に変化し、白色粉末状のヨウ化リチウム・ｉ−プロパノール（ＩＰＡ）錯体の結晶５５．３８ｇを得た（ヨウ化リチウム・３．９ＩＰＡ錯体）。
【０１３４】
エバポレーターを用いて、９０℃／１ｋＰａの条件で１時間かけてさらにヨウ化リチウム・３．９ＩＰＡ錯体を乾燥した。フラスコ内は粉末状から液状に変化し、淡褐色液状のヨウ化リチウム・ＩＰＡ錯体３３．４０ｇを得た（ヨウ化リチウム・１．５ＩＰＡ錯体）。当該ヨウ化リチウム・１．５ＩＰＡ錯体は２０℃に冷却しても液状のままであった。
【０１３５】
エバポレーターを用いて、１３０℃／１ｋＰａの条件で１時間かけてさらにヨウ化リチウム・１．５ＩＰＡ錯体を乾燥した。フラスコ内は液状から粉末状に変化し、白色粉末状のヨウ化リチウムの結晶２０．１０ｇを得た。
【０１３６】
以上のように、ヨウ化リチウム・１．５ＩＰＡ錯体は、室温において液状であるため、採集を始めとして、その取り扱いが容易であった。また、ヨウ化リチウム・１．５ＩＰＡ錯体を乾燥させることによって、白色粉末状のヨウ化リチウム無水物を得ることができた。これらの結果から、ヨウ化リチウム・１．５ＩＰＡ錯体を用いれば、ヨウ化リチウムの乾燥工程における生産性を高めることができ、ヨウ化リチウムの乾燥工程を連続化することができると判断される。
【０１３７】
〔比較例１〕
製造例１により得られたヨウ化リチウム水溶液５ｍｌを容量１００ｍｌのナス型フラスコに入れ、エバポレーターを用いて、５０℃／３ｋＰａの条件で１時間かけて水を留去した。その後、該ヨウ化リチウムを、３ｋＰａの減圧条件下、表４に示す温度ごとに２時間かけてさらに濃縮乾固した。
【０１３８】
各温度による乾燥結果を以下の表４に示す。表４に示すように、乾燥温度が１８０℃でほぼ無水物となったが、結晶がフラスコの壁に固着して取り出しが困難であった。また、比較例１における乾燥温度は１８０℃であり、実施例１〜９の乾燥温度である１３０℃と比較しても温度が高い。しかしながら、比較例１では、ヨウ化リチウムの固体中の水分量が実施例１〜６におけるヨウ化リチウムの固体中の水分量より高い結果となった。これらのことから、本発明に係るヨウ化リチウムの製造方法では、ヨウ化リチウムの乾燥を容易に行なうことができ、かつ粉末状のヨウ化リチウムを容易に製造できることが確認された。
【０１３９】
【表４】
2015157743.tif 000006
【０１４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４１】
本発明は、例えば、粉末状のヨウ化アルカリ金属またはヨウ化アルカリ土類金属の製造に好適に利用することができる。